СПОСОБ ИЗГОТОВЛЕНИЯ ИЗДЕЛИЙ ИЗ ПОРОШКОВ СОЕДИНЕНИЙ РЯДА КАРБИДОВ И СВЯЗУЮЩАЯ КОМПОЗИЦИЯ ДЛЯ ОСУЩЕСТВЛЕНИЯ СПОСОБА
PRODUCTION OF PARTS FROM POWDERS OF COMPOUNDS OF CARBIDE SERIES AND BINDER TO THIS END

Изобретение относится к области порошковой металлургии, а именно технологии производства изделий методом экструзии или прессования порошков неорганических материалов на основе карбидов и последующего термического удаления временной связки при низком остаточном давлении и спекания тела изделия при избыточном давлении инертного газа. Способ относится к энерго- и ресурсосберегающим технологиям изделий твердых сплавов и требует только доводочной обработки изделия, при этом обеспечивает высокие эксплуатационные характеристики конечного продукта. Качество спеченного изделия определяется наличием неоднородностей, пор, не релаксированных механических напряжений несоответствия параметров решетки сопрягаемых неорганических материалов. Поры и неоднородности обусловлены, с одной стороны, выбором связующего, обеспечивающего гомогенизацию смеси и способность ее к формообразованию, с другой - технологическим приемом его удаления.
Известны составы и соотношения компонентов неорганических наполнителей однокарбидных, двухкарбидных и трехкарбидных твердых сплавов с постоянной связкой кобальта, известно влияние степени дисперсности тугоплавкой фазы на физико-химические и механические свойства конечного изделия, например, из обзорного материала «Твердые сплавы» Симсталь (http://simstal.ru/ri/material/tviordye-splavy), свойства которых приведены в таблице для сравнения.
Близким аналогом предлагаемого технического решения, обеспечивающего получение качественного изделия методом порошковой металлургии, может быть патент РФ №2046114, дата публикации 20.101995 г., МПК С04В 35/00, патентообладатель Хехст А.Г. название «Формовочная масса и способ ее приготовления», в котором формовочную массу, включающую керамический или металлический порошкообразный наполнитель, расплав воска и сополимера этиленвинилацетата, органические перекиси, перемешивают и создают условия для полимеризации и фиксирования формы изделию, подвергают термическому удалению временной связки в среде, обогащенной кислородом, со скоростью от 2 до 5°С/мин до температуры 1400°С и спекают. Недостатком данного технического решения являются жесткие требования к физико-химическим свойствам номенклатуры исходных связок, необходимость в кислороде для их термического удаления при избыточном давлении.
Наиболее близким аналогом предлагаемого технического решения является патент РФ №2169056, дата публикации 20.06.2001 г., МПК B22F3/20, заявитель Карпентер Технолоджи Корпорейшн (US) «Способ изготовления деталей из неорганического порошкообразного материала (варианты) и связующая композиция для осуществления способа», в котором используют многокомпонентное связующее, вводимое в расплавленном виде. Основным критерием подбора компонентов связующего является соотношение давления их насыщенных паров при температуре разложения наиболее нестабильного, что обеспечивает постепенное удаление временной связки по мере повышения температуры спекания со скоростью 0,5-10°С/мин, кроме того, возможна выдержка при максимальной температуре 180 мин. Общее время спекания менее 12 часов. Недостатком данного технического решения является то, что термическая обработка по удалению связующего и спекание осуществляют в едином процессе, что экономически нецелесообразно, т.к. на низкотемпературном участке удаления связующего можно использовать менее дорогостоящее в эксплуатации оборудование, кроме того, удаление связующего целесообразнее производить в условиях вакуума, обеспечивающего уплотнение тела детали.
Целью настоящего изобретения является энерго- и ресурсосбережение, при сохранении достигнутого качества, использование номенклатуры компонентов временной связки, не относящихся к категории вредных или опасных.
Поставленная задача решается посредством удаления связующего в две стадии, что обеспечивает:
- дифференцированную загрузку вакуумного оборудования: для низкотемпературной стадии удаления связующего используют вакуумный сушильный шкаф, а высокотемпературной - вакуумную печь;
- смену стадий сопровождают термоударом, что обеспечивает релаксацию накопленных межзеренных механических напряжений в местах их сопряжений в системе «связка - неорганический наполнитель»;
- контролируемый выход продуктов разложения временной связки и скорость усадки обеспечивают согласованным поддержанием температуры и остаточного давления в вакуумной камере известными способами на всех стадиях удаления временного связующего;
- сохранение достигнутых качественных результатов обеспечивается посредством использования во временном связующем комбинации функционально раличающихся компонентов: диспергатор и смазочную добавку.
Диспергатор (поверхностно-активное вещество) двухкомпонентный:
- пчелиный воск, который в процессе удаления связующего конденсируют и возвращают в производство;
- винилацетат, продукты разложения которого откачиваются вакуумным насосом.
Смазочная добавка двухкомпонентная, обеспечивает выполнение своих псевдоожижающих функций в широком диапазоне температур:
11
14
- вазелиновое масло с длиной алкановой цепи (от С до С);
20
30
- парафин с длиной алкановой цепи (от С до С).
Парафиновые компоненты, которые раздельно конденсируют на стадии удаления связующего, возвращают в производство.
Согласованные изотермические и изобарические выдержки обеспечивают оптимизацию скорости усадки изделия и удаления временного связующего.
В качестве исходного неорганического наполнителя используют смесь порошков, в которой основная фаза - это карбид вольфрама, присадками служат фазы карбида тантала, карбида хрома, карбида ванадия, роль постоянной связки выполняет порошок кобальта. Соотношение компонентов определяет конечные свойства твердого сплава и возможные области его применения.
Способ по настоящему изобретению проиллюстрирован примерами конкретного выполнения.
Пример 1.
1.1. Приготовление связки для смеси неорганического порошкообразного материала. Перемешивают доведенные путем плавления до жидкого состояния 2 г пчелиного воска, 3 г сивилена (коммерческое название этиленвинилацетата) с 0.4 г вазелинового масла и 53 г парафина.
50
50
50
50
50
1.2. Перемешивают известным способом 100 г порошка кобальта гранулометрического состава ⌀=0,5 мкм, 0,5 г порошка карбида хрома гранулометрического состава ⌀=0,5 мкм, 0,5 г порошка карбида ванадия гранулометрического состава ⌀=0,5 мкм, 20 г порошка карбида тантала гранулометрического состава ⌀=0,5 мкм и 880 г порошка карбида вольфрама гранулометрического состава ⌀=0,5 мкм.
1.3. Приготовление массы для формообразования детали.
Перемешивают 58.4 г жидкой временной связки с 1001 г неорганической порошкообразной смеси до однородного пластичного состояния системы с температурой в диапазоне от 100 до 120°С.
1.4. Придание геометрической формы изделиям известными методами и стабилизация его формы при комнатной температуре, благодаря соответственно эффектам тиксотропии (смазочная добавка) и гелеобразования (поверхностно-активная добавка).
1.5. Предварительное низкотемпературное удаление временной связки в вакуумном термошкафу (первая стадия).
Изделия загружают в вакуумный термошкаф, камеру откачивают до остаточного давления 13 Па. Нагревают со скоростью в диапазоне от 10 градусов в час, обеспечивая вышеприведенное остаточное давление в камере или, другими словами, скорость ухода временной связки из тела изделия в режиме дросселирования. Изотермические выдержки для обеспечения вышеприведенного остаточного давления соответствуют температурам 50 и 120°С. Первая стадия до температуры 300°С выполнена на типовом оборудовании SPT-200.
1.6. Высокотемпературное удаление временной связки в вакуумной печи (вторая стадия).
Изделия перемещают из вакуумного термостата в вакуумную печь, подвергая его термоудару до комнатной температуры, что обеспечивает релаксацию механических напряжений несоответствия накопившихся в области сопряжения фазовых границ. Камеру вакуумной печи откачивают до остаточного давления 1.3 Па. Нагревают изделия со скоростью от 20 градусов в час до температуры 300°С и 180 градусов в час до температуры 1370°С в режиме дросселирования для поддержания остаточного давления 0.13 Па.
6
1.7. Спекают изделия при температуре 1370°С в атмосфере аргона при давлении 4.5·10 Па. Вторая стадия выполнялась на типовом оборудовании СНВ 1.31, подходят для этой цели вакуумно-компрессионные печи спекания типа COD733RL.
Пример 2.
2.1. Приготовление связки для смеси неорганического порошкообразного материала. Перемешивают доведенные путем плавления до жидкого состояния 8 г пчелиного воска, 9 г сивилена (коммерческое название этиленвинилацетата) с 1 г вазелинового масла и 60 г парафина.
50
50
50
50
50
2.2. Приготовление неорганической порошкообразной смеси материалов. Перемешивают известным способом 100 г порошка кобальта гранулометрического состава ⌀=0,5 мкм, 1.5 г порошка карбида хрома гранулометрического состава ⌀=0,5 мкм, 1.5 г порошка карбида ванадия гранулометрического состава ⌀=0,5 мкм, 20 г порошка карбида тантала гранулометрического состава ⌀=0,5 мкм и 880 г порошка карбида вольфрама гранулометрического состава ⌀=0,5 мкм.
2.3. Приготовление массы для формообразования детали. Перемешивают 78 г жидкой временной связки с 1003 г неорганической порошкообразной смеси до однородного пластичного состояния системы с температурой в диапазоне от 100 до 120°С.
2.4. Придание геометрической формы изделиям известными методами и стабилизация его формы при комнатной температуре, благодаря соответственно эффектам тиксотропии (смазочная добавка) и гелеобразования (поверхностно-активная добавка).
2.5. Предварительное низкотемпературное удаление временной связки в вакуумном термошкафу (первая стадия).
Изделия загружают в вакуумный термошкаф, камеру откачивают до остаточного давления 1.3 Па. Нагревают со скоростью 20 градусов в час, обеспечивая вышеприведенное остаточное давление в камере или, другими словами, скорость ухода временной связки из тела изделия в режиме дросселирования. Изотермические выдержки для обеспечения вышеприведенного остаточного давления соответствуют температурам 50 и 120°С. Первая стадия до температуры 300°С выполнена на типовом оборудовании SPT-200.
2.6. Высокотемпературное удаление временной связки в вакуумной печи (вторая стадия).
Изделия перемещают из вакуумного термостата в вакуумную печь, подвергая его термоудару до комнатной температуры, что обеспечивает релаксацию механических напряжений несоответствия накопившихся в области сопряжения фазовых границ. Камеру вакуумной печи откачивают до остаточного давления 0.13 Па. Нагревают изделия со скоростью 30 градусов в час до температуры 300°С и 180 градусов в час до температуры 1390°С в режиме дросселирования для поддержания остаточного давления 0.13 Па.
6
2.7. Спекают изделия при температуре 1390°С в атмосфере аргона при давлении 5.5·10 Па. Вторая стадия выполнялась на типовом оборудовании СНВ 1.31, подходят для этой цели вакуумно-компрессионные печи спекания типа COD733RL.
Пример 3.
3.1. Приготовление связки для смеси неорганического порошкообразного материала.
Перемешивают доведенные путем плавления до жидкого состояния 2 г пчелиного воска, 2 г сивилена (коммерческое название этиленвинилацетата) с 0.5 г вазелинового масла и 52 г парафина.
50
50
50
50
3.2. Перемешивают известным способом 100 г порошка кобальта гранулометрического состава ⌀=0,5 мкм, 0.5 г порошка карбида хрома гранулометрического состава ⌀=0,5 мкм, 0.5 г порошка карбида ванадия гранулометрического состава ⌀=0,5 мкм и 900 г порошка карбида вольфрама гранулометрического состава ⌀=0,5 мкм.
3.3. Приготовление массы для формообразования детали.
Перемешивают 56.5 г жидкой временной связки с 1001 г неорганической порошкообразной смеси до однородного пластичного состояния системы с температурой в диапазоне от 100 до 120°С.
3.4. Придание геометрической формы изделиям известными методами и стабилизация его формы при комнатной температуре, благодаря соответственно эффектам тиксотропии (смазочная добавка) и гелеобразования (поверхностно-активная добавка).
3.5. Предварительное низкотемпературное удаление временной связки в вакуумном термошкафу (первая стадия).
Изделия загружают в вакуумный термошкаф, камеру откачивают до остаточного давления 13 Па. Нагревают со скоростью 10 градусов в час, обеспечивая вышеприведенное остаточное давление в камере или, другими словами, скорость ухода временной связки из тела изделия в режиме дросселирования. Изотермические выдержки для обеспечения вышеприведенного остаточного давления соответствуют температурам 50 и 120°С. Первая стадия до температуры 300°С выполнена на типовом оборудовании SPT-200.
3.6. Высокотемпературное удаление временной связки в вакуумной печи (вторая стадия). Изделия перемещают из вакуумного термостата в вакуумную печь, подвергая его термоудару до комнатной температуры, что обеспечивает релаксацию механических напряжений несоответствия накопившихся в области сопряжения фазовых границ. Камеру вакуумной печи откачивают до остаточного давления 1.3 Па. Нагревают изделия со скоростью 20 градусов в час до температуры 300°С и 180 градусов в час до температуры 1370°С в режиме дросселирования для поддержания остаточного давления 0.13 Па.
6
3.7. Спекают изделия при температуре 1370°С в атмосфере аргона при давлении 4.5·10 Па. Вторая стадия выполнялась на типовом оборудовании СНВ 1.31, подходят для этой цели вакуумно-компрессионные печи спекания типа COD733RL.
Пример 4.
4.1. Приготовление связки для смеси неорганического порошкообразного материала.
Перемешивают доведенные путем плавления до жидкого состояния 7 г пчелиного воска, 8 г сивилена (коммерческое название этиленвинилацетата) с 1 г вазелинового масла и 59 г парафина.
4.2. Приготовление неорганической порошкообразной смеси материалов.
50
50
50
50
Перемешивают известным способом 100 г порошка кобальта гранулометрического состава ⌀=0,5 мкм, 1.5 г порошка карбида хрома гранулометрического состава ⌀=0,5 мкм, 1.5 г порошка карбида ванадия гранулометрического состава ⌀=0,5 мкм и 900 г порошка карбида вольфрама гранулометрического состава ⌀=0,5 мкм.
4.3. Приготовление массы для формообразования детали.
Перемешивают 75 г жидкой временной связки с 1003 г неорганической порошкообразной смеси до однородного пластичного состояния системы с температурой в диапазоне от 100 до 120°С.
4.4. Придание геометрической формы изделиям известными методами и стабилизация его формы при комнатной температуре, благодаря соответственно эффектам тиксотропии (смазочная добавка) и гелеобразования (поверхностно-активная добавка).
4.5. Предварительное низкотемпературное удаление временной связки в вакуумном термошкафу (первая стадия).
Изделия загружают в вакуумный термошкаф, камеру откачивают до остаточного давления 1.3 Па. Нагревают со скоростью 20 градусов в час, обеспечивая вышеприведенное остаточное давление в камере или, другими словами, скорость ухода временной связки из тела изделия в режиме дросселирования. Изотермические выдержки для обеспечения вышеприведенного остаточного давления соответствуют температурам 50 и 120°С. Первая стадия до температуры 300°С выполнена на типовом оборудовании SPT-200.
4.6. Высокотемпературное удаление временной связки в вакуумной печи (вторая стадия).
Изделия перемещают из вакуумного термостата в вакуумную печь, подвергая его термоудару до комнатной температуры, что обеспечивает релаксацию механических напряжений несоответствия накопившихся в области сопряжения фазовых границ. Камеру вакуумной печи откачивают до остаточного давления 0.13 Па. Нагревают изделия со скоростью 30 градусов в час до температуры 300°С и 180 градусов в час до температуры 1390°С в режиме дросселирования для поддержания остаточного давления 0.13 Па.
6
4.7. Спекают изделия при температуре 1390°С в атмосфере аргона при давлении 5.5·10 Па. Вторая стадия выполнялась на типовом оборудовании СНВ 1.31, подходят для этой цели вакуумно-компрессионные печи спекания типа COD733RL.
Сравнительные физико-химические и механические характеристики качества полученных изделий приведены в таблице
Наименование показателей
Аналоги
Эксперимент
Т5К10
ВК10
MC131
Пример 1
Пример 4
WC
ТаС
Со
we
Co
WC
ТаС
Co
WC
ТаС
Со
WC
Со
Состав (% вес.)
85
6
9
90
10
85
5
10
88
2
10
90
10
Плотность (г/см<sup>3</sup>)
12.4-13.1
14.5
11.35-11.51
14.59
14.55
Прочн. изг. (МПа)
1421
2800
1400
1780
1820
HRA (не менее)
88.5
87.5
91
91
HV<sub>10</sub>
1200
HV<sub>30</sub>
1430-1570
<maths num="1"><math><mrow><mover accent="true"><mo>∅</mo><mo stretchy="true">¯</mo></mover></mrow></math><img file="00000001.tif" he="5" wi="4" img-content="undefined" img-format="tif" /></maths>
(мкм)
0.5
0.5
0.5
0.5
0.5
6
6
Т.о. предлагается способ изготовления изделий твердых сплавов из порошков соединений ряда карбидов, включающий перемешивание со связкой, придание геометрической формы детали, термическое удаление временного связующего и спекание детали, при этом термическое удаление временного связующего производят в два этапа в вакууме, причем на первом этапе остаточное давление и температуру поддерживают в диапазоне от 13 до 1.3 Па в диапазоне температур от комнатной до 300°С, на втором этапе - в интервале значений от 1.3 до 0.13 Па в диапазоне температур от комнатной до 1350°С, затем деталь спекают под избыточным давлением инертного газа в диапазоне температур от 1370 до 1390°С. При остаточном давлении продуктов разложения временной связки от 13 до 1.3 Па и от 1.3 до 0.13 Па при температурах 50°С и 120°С выполняют изотермическую выдержку до стабилизации остаточного давления в приведенных интервалах. Изделие спекают в атмосфере инертного газа под давлением от 4.5·10 до 5.5·10 Па в диапазоне температур от 1370 до 1390°С.
11
14
20
30
Также предлагается связующая композиция для осуществления способа, включающая временную связку и постоянную для порошкообразных смесей компонентов ряда карбидов и состоящая из двухкомпонентного диспергатора и двухкомпонентной смазочной добавки в соотношении (вес.) от 1:3.6 до 1:13.1. В состав временной связки входит двухкомпонентный диспергатор: пчелиный воск и этиленвинилацетат в соотношении (вес.) от 1:1 до 1:1.15; также двухкомпонентная смазочная добавка: вазелиновое масло (от С до С) и парафин (от С до С) в соотношении от 1:104 до 1:132. В качестве постоянной связки использован кобальт в соотношении (вес.) с неорганическими материалами порошков карбида хрома, карбида ванадия, карбида тантала и карбида вольфрама соответственно от 66.6:1:1:13.3:586.6 до 200:1:1:40:1760 одного гранулометрического состава от 0.5 до 1.0 мкм. В качестве постоянной связки использован кобальт в соотношении (вес.) с неорганическими материалами порошков карбида хрома, карбида ванадия и карбида вольфрама соответственно от 66:1:1:600 до 200:1:1:1800 одного гранулометрического состава от 0.5 до 1.0 мкм. Соотношение (вес.) временной связки и порошкообразной смеси неорганических компонентов до формообразования составляет соответственно от 1:12.8 до 1:17.7.
В данной заявке показаны качественные показатели предлагаемого технического решения, его практическая применимость, изобретательский уровень, новизна.